(57)【要約】  本発明は、導電性コアと、その導電性コアを取り囲む難燃性エラストマー組成物からなる絶縁層および／または絶縁ジャケットとを含む電子機器用絶縁電線に関するものであり、この難燃性エラストマー組成物は、スチレン系ブロックコポリマー、オレフィン系熱可塑性エラストマー、およびこれらの組合せからなる群から選択される弾性ポリマーと、式［Ｒ１Ｒ２Ｐ（Ｏ）Ｏ］−ｍＭｍ＋（式１）のホスフィン酸金属塩および／または式［Ｏ（Ｏ）ＰＲ１−Ｒ３−ＰＲ２（Ｏ）Ｏ］２−ｎＭｘｍ＋（式２）のジホスフィン酸金属塩（式中、Ｒ１およびＲ２は、水素と、直鎖、分枝、および環状Ｃ１〜Ｃ６脂肪族基と、芳香族基とからなる群から選択される等しいまたは異なる置換基であり、Ｒ３は、直鎖、分枝、および環状Ｃ１〜Ｃ１０脂肪族基と、Ｃ６〜Ｃ１０の芳香族および脂肪族−芳香族基とからなる群から選択され、Ｍは、Ｍｇ、Ｃａ、Ａｌ、Ｓｂ、Ｓｎ、Ｇｅ、Ｔｉ、Ｚｎ、Ｆｅ、Ｚｒ、Ｃｅ、Ｂｉ、Ｓｒ、Ｍｎ、Ｌｉ、Ｎａ、およびＫからなる群から選択される金属であり、ｍ、ｎ、およびｘは、１〜４の範囲の等しいまたは異なる整数である）、および／またはそれらの重合体とを含む。【特許請求の範囲】
【請求項１】
導電性コアと、前記導電性コアを取り囲む難燃性エラストマー組成物からなる絶縁層および／または絶縁ジャケットとを含む電子機器用の絶縁電線であって、前記難燃性エラストマー組成物が、
（Ａ）スチレン系ブロックコポリマー、オレフィン系熱可塑性エラストマー、およびこれらの組合せからなる群から選択される弾性ポリマー、および
（Ｂ）式［Ｒ１Ｒ２Ｐ（Ｏ）Ｏ］−ｍＭｍ＋（式１）のホスフィン酸金属塩および／または式［Ｏ（Ｏ）ＰＲ１−Ｒ３−ＰＲ２（Ｏ）Ｏ］２−ｎＭｘｍ＋（式２）のジホスフィン酸金属塩、および／またはその重合体を含み、式中
−Ｒ１およびＲ２は、水素と、直鎖、分枝、および環状Ｃ１〜Ｃ６脂肪族基と、芳香族基とからなる群から選択される等しいまたは異なる置換基であり、
−Ｒ３は、直鎖、分枝、および環状Ｃ１〜Ｃ１０脂肪族基と、Ｃ６〜Ｃ１０の芳香族および脂肪族−芳香族基とからなる群から選択され、
−Ｍは、Ｍｇ、Ｃａ、Ａｌ、Ｓｂ、Ｓｎ、Ｇｅ、Ｔｉ、Ｚｎ、Ｆｅ、Ｚｒ、Ｃｅ、Ｂｉ、Ｓｒ、Ｍｎ、Ｌｉ、Ｎａ、およびＫからなる群から選択される金属であり、
−ｍ、ｎ、およびｘは、１〜４の範囲の等しいまたは異なる整数であり、
成分Ａが、前記難燃性エラストマー組成物中のポリマー成分の総重量に対して９０重量％以下を示す、絶縁電線。
【請求項２】
成分（Ａ）が、前記難燃性エラストマー組成物の総重量に対して少なくとも１０重量％を示す、請求項１に記載の絶縁電線。
【請求項３】
（Ｃ）コポリエステルエラストマー、コポリアミドエラストマー、コポリウレタンエラストマー、およびこれらの混合物からなる群から選択される熱可塑性ポリマー
をさらに含む、請求項１または２に記載の絶縁電線。
【請求項４】
（Ｄ）オレフィンポリマー
をさらに含む、請求項１〜３のいずれか一項に記載の絶縁電線。
【請求項５】
（Ｅ）窒素含有難燃性相乗剤および／またはリン光体／窒素含有難燃剤からなる難燃性成分
をさらに含む、請求項１〜４のいずれか一項に記載の絶縁電線。
【請求項６】
（Ｆ）塩基性および両性の酸化物、水酸化物、炭酸塩、ケイ酸塩、ホウ酸塩、スズ酸塩、混合された酸化物−水酸化物、酸化物−水酸化物−炭酸塩、水酸化物−ケイ酸塩、水酸化物−ホウ酸塩、およびこれらの混合物からなる群から選択される無機化合物
をさらに含む、請求項１〜５のいずれか一項に記載の絶縁電線。
【請求項７】
成分（Ａ）＋（Ｂ）＋（Ｃ）が、前記難燃性エラストマー組成物の全ポリマー成分の少なくとも５０重量％を示す、請求項１〜６のいずれか一項に記載の絶縁電線。
【請求項８】
前記難燃性エラストマー組成物（全難燃性エラストマー組成物の重量に対する重量％として表される）が、本質的に
（Ａ）１０重量％から７０重量％のスチレン系ブロックコポリマー、
（Ｂ）３重量％から３５重量％の、式［Ｒ１Ｒ２Ｐ（Ｏ）Ｏ］−ｍＭｍ＋（式１）のホスフィン酸金属塩および／または式［Ｏ（Ｏ）ＰＲ１−Ｒ３−ＰＲ２（Ｏ）Ｏ］２−ｎＭｘｍ＋（式２）のジホスフィン酸金属塩、および／またはそれらの重合体であって、式中
−Ｒ１およびＲ２は、水素と、直鎖、分枝、および環状Ｃ１〜Ｃ６脂肪族基と、芳香族基とからなる群から選択される等しいまたは異なる置換基であり、
−Ｒ３は、直鎖、分枝、および環状Ｃ１〜Ｃ１０脂肪族基と、Ｃ６〜Ｃ１０の芳香族および脂肪族−芳香族基とからなる群から選択され、
−Ｍは、Ｍｇ、Ｃａ、Ａｌ、Ｓｂ、Ｓｎ、Ｇｅ、Ｔｉ、Ｚｎ、Ｆｅ、Ｚｒ、Ｃｅ、Ｂｉ、Ｓｒ、Ｍｎ、Ｌｉ、Ｎａ、およびＫからなる群から選択される金属であり、
−ｍ、ｎ、およびｘは、１〜４の範囲の等しいまたは異なる整数である、
金属塩、
（Ｃ）１０重量％から６５重量％のコポリエーテルエステルエラストマー、および任意選択の
（Ｄ）０重量％から１５重量％のＰＰおよび／またはＬＬＤＰＥ、
（Ｅ）窒素含有難燃性相乗剤および／またはリン光体／窒素含有難燃剤からなる０重量％から１５重量％の難燃性成分、
（Ｆ）塩基性および両性の酸化物、水酸化物、炭酸塩、ケイ酸塩、ホウ酸塩、スズ酸塩、混合された酸化物−水酸化物、酸化物−水酸化物−炭酸塩、水酸化物−ケイ酸塩、および水酸化物−ホウ酸塩、およびこれらの混合物からなる群から選択される０重量％から５重量％の無機化合物、および
（Ｇ）０重量％から１０重量％の添加剤
からなる、請求項１〜７のいずれか一項に記載の絶縁電線。
【請求項９】
前記難燃性エラストマー組成物（全難燃性エラストマー組成物の重量に対する重量％として表される）が、本質的に
（Ａ）２０重量％から７０重量％のスチレン系ブロックコポリマー、
（Ｂ）１０重量％から４０重量％の、式［Ｒ１Ｒ２Ｐ（Ｏ）Ｏ］−ｍＭｍ＋（式１）のホスフィン酸金属塩および／または式［Ｏ（Ｏ）ＰＲ１−Ｒ３−ＰＲ２（Ｏ）Ｏ］２−ｎＭｘｍ＋（式２）のジホスフィン酸金属塩、および／またはそれらの重合体であって、式中
−Ｒ１およびＲ２は、水素と、直鎖、分枝、および環状Ｃ１〜Ｃ６脂肪族基と、芳香族基とからなる群から選択される等しいまたは異なる置換基であり、
−Ｒ３は、直鎖、分枝、および環状Ｃ１〜Ｃ１０脂肪族基と、Ｃ６〜Ｃ１０の芳香族および脂肪族−芳香族基とからなる群から選択され、
−Ｍは、Ｍｇ、Ｃａ、Ａｌ、Ｓｂ、Ｓｎ、Ｇｅ、Ｔｉ、Ｚｎ、Ｆｅ、Ｚｒ、Ｃｅ、Ｂｉ、Ｓｒ、Ｍｎ、Ｌｉ、Ｎａ、およびＫからなる群から選択される金属であり、
−ｍ、ｎ、およびｘは、１〜４の範囲の等しいまたは異なる整数である、
金属塩、
（Ｄ）１０重量％から６０重量％のポリプロピレン、および任意選択の
０重量％から１５重量％のＬＬＤＰＥ、
（Ｅ）窒素含有難燃性相乗剤および／またはリン光体／窒素含有難燃剤からなる０重量％から１５重量％の難燃性成分、
（Ｆ）塩基性および両性の酸化物、水酸化物、炭酸塩、ケイ酸塩、ホウ酸塩、スズ酸塩、混合された酸化物−水酸化物、酸化物−水酸化物−炭酸塩、水酸化物−ケイ酸塩、および水酸化物−ホウ酸塩、およびこれらの混合物からなる群から選択される０重量％から５重量％の無機化合物、および
（Ｇ）０重量％から１０重量％の添加剤
からなる、請求項１から７のいずれか一項に記載の絶縁電線。
【請求項１０】
前記難燃性エラストマー組成物（全難燃性エラストマー組成物の重量に対する重量％として表される）が、本質的に
（Ａ）１０重量％から７０重量％のオレフィン系熱可塑性エラストマー、
（Ｂ）５重量％から４０重量％の、式［Ｒ１Ｒ２Ｐ（Ｏ）Ｏ］−ｍＭｍ＋（式１）のホスフィン酸金属塩および／または式［Ｏ（Ｏ）ＰＲ１−Ｒ３−ＰＲ２（Ｏ）Ｏ］２−ｎＭｘｍ＋（式２）のジホスフィン酸金属塩、および／またはそれらの重合体であって、式中
−Ｒ１およびＲ２は、水素と、直鎖、分枝、および環状Ｃ１〜Ｃ６脂肪族基と、芳香族基とからなる群から選択される等しいまたは異なる置換基であり、
−Ｒ３は、直鎖、分枝、および環状Ｃ１〜Ｃ１０脂肪族基と、Ｃ６〜Ｃ１０の芳香族および脂肪族−芳香族基とからなる群から選択され、
−Ｍは、Ｍｇ、Ｃａ、Ａｌ、Ｓｂ、Ｓｎ、Ｇｅ、Ｔｉ、Ｚｎ、Ｆｅ、Ｚｒ、Ｃｅ、Ｂｉ、Ｓｒ、Ｍｎ、Ｌｉ、Ｎａ、およびＫからなる群から選択される金属であり、
−ｍ、ｎ、およびｘは、１〜４の範囲の等しいまたは異なる整数である、
金属塩、
（Ｃ）１０重量％から６５重量％のコポリエーテルエステルエラストマー、および任意選択の、
（Ｄ）０重量％から１５重量％のＰＰおよび／またはＬＬＤＰＥ、
（Ｅ）窒素含有難燃性相乗剤および／またはリン光体／窒素含有難燃剤からなる０重量％から１５重量％の難燃性成分、
（Ｆ）塩基性および両性の酸化物、水酸化物、炭酸塩、ケイ酸塩、ホウ酸塩、スズ酸塩、混合された酸化物−水酸化物、酸化物−水酸化物−炭酸塩、水酸化物−ケイ酸塩、および水酸化物−ホウ酸塩、およびこれらの混合物からなる群から選択される０重量％から５重量％の無機化合物、および
（Ｇ）０重量％から１０重量％の添加剤
からなる、請求項１から７のいずれか一項に記載の絶縁電線。
【請求項１１】
前記金属塩（Ｂ）および前記難燃性成分（Ｅ）が、９：１〜２：９の範囲の重量比で存在する、請求項１から１０のいずれか一項に記載の絶縁電線。
【請求項１２】
前記絶縁電線が、２本または３本の導電性コア、前記導電性コアの１本をそれぞれ取り囲む２枚または３枚の絶縁層、および任意選択の前記導電性コアおよび前記絶縁層を取り囲むジャケット層からなる二極または三極電線であり、前記絶縁層および／または前記ジャケット層が請求項１に記載の前記難燃性エラストマー組成物からなる、請求項１に記載の絶縁電線。
【請求項１３】
接続ケーブルであって、（ｉ）請求項１〜１２のいずれか一項に記載の１本の絶縁電線と、（ｉｉ）前記１本の絶縁電線に取り付けられ、前記ケーブルを電気および／または電子機器にかつ／または電源装置につなぐための１個または２個の接続要素と、任意選択で（ｉｉｉ）電気または電子部品とを含む、接続ケーブル。
【請求項１４】
前記接続ケーブルが、携帯電話の電池充電器ケーブルまたはコンピュータアクセサリ接続ケーブルである、請求項１３に記載の接続。
【請求項１５】
請求項１〜１２のいずれか一項に記載の絶縁電線およびそれから作られる請求項１３または１４に記載の接続ケーブルを電子機器中で、または電子機器につないで使用する方法。
【請求項１６】
請求項１〜１２のいずれか一項に記載の絶縁電線あるいは請求項１３または１４に記載の接続ケーブルを含む電子機器。
【請求項１７】
請求項１〜１２のいずれか一項で言及した難燃性エラストマー組成物である、難燃性エラストマー組成物。
【請求項１８】
請求項１〜１２のいずれか一項に記載の絶縁電線およびそれから作られる請求項１３または１４に記載の接続ケーブルであって、前記絶縁電線またはそれから作られる接続ケーブルがＵＬ  １５８１  ＶＷ−１基準を満たす、絶縁電線およびそれから作られる接続ケーブル。
【請求項１９】
請求項１〜１２のいずれか一項に記載の絶縁電線およびそれから作られる請求項１３または１４に記載の接続ケーブルであって、前記絶縁電線またはそれから作られる接続ケーブルが厚さ１．５ｍｍでＵＬ９４によるＶ２等級を満たす、絶縁電線およびそれから作られる接続ケーブル。
【請求項２０】
請求項１〜１２のいずれか一項に記載の絶縁電線およびそれから作られる請求項１３または１４に記載の接続ケーブルであって、前記絶縁電線またはそれから作られる接続ケーブルが、国際電気標準会議（Ｉｎｔｅｒｎａｔｉｏｎａｌ  Ｅｌｅｃｔｒｏｔｅｃｈｎｉｃａｌ  Ｃｏｍｍｉｓｉｏｎ）の基準ＩＥＣ−６０１１２／３ｒｄのクラス０またはクラス１を満たす、絶縁電線およびそれから作られる接続ケーブル。
【発明の詳細な説明】
【発明の詳細な説明】
【０００１】
本発明は、導電性コアと、その導電性コアを取り囲む絶縁層とを含む電子機器用絶縁電線に使用される組成物に関する。
【０００２】
より詳細には本発明は、高い消費者アピール性（可撓性、軽量、軟質、かつ滑らか）、機械的および電気的特性、湿度、熱、および紫外線抵抗性、ならびに難燃性を有する電子機器用の絶縁電線に関する。
【０００３】
電気／電子機器などの内部および外部配線に使用される絶縁電線、ケーブル、およびコードは、難燃性、耐熱性、電気的特性、および機械的性質（例えば引張特性および耐摩耗性）を含めた様々な特性を有することが必要とされる。例えば、電気／電子機器の配線材料に必要とされる難燃性、耐熱性、機械的性質（例えば引張特性および耐摩耗性）の基準は、ＵＬ、ＪＩＳなどに規定されている。特に難燃性に関してはその試験方法は、その必要とするレベル（その適用される用途）などに応じて変わる。したがって実際にはその材料は、少なくともその必要とされるレベルに応じた難燃性を有すれば十分である。例えば、それぞれの難燃性をＵＬ  １５８１（電線、ケーブル、およびフレキシブルコードのための関連基準）に規定された垂直燃焼試験（ＶＷ−１）または水平試験、およびＪＩＳ  Ｃ  ３００５（ゴム／プラスチック絶縁電線試験法）に合格させることについて述べることができる。さらに電気／電子機器に使用される配線材料は、連続使用中に８０〜１０５℃、あるいは１２５℃さえもの耐熱性を有することが時には必要とされる。
【０００４】
従来はこれらの配線材料に使用される被覆材料として、可塑剤、重金属安定剤、およびハロゲン元素含有難燃剤を含むポリ塩化ビニル（ＰＶＣ）配合物が使用された。しかしながらこれらの材料は、それら電線が適切に処理されることなく廃棄または埋められる場合、その可塑剤および／または重金属安定剤が滲み出るか、あるいはそれらが焼却される場合、有害ガスがそのハロゲンから生成するという環境問題を提起した。
【０００５】
ＰＶＣ配合物が論議の的になったために、ポリオレフィンコポリマーと、金属水和物および任意選択で赤リンを含むハロゲンフリー難燃剤系とを含むハロゲンフリー配合物が、配線用絶縁材料として使用された。金属水和物は、単独で使用する場合、機械的性質を危うくするような多量を加えなければならなかったために、その金属水和物の減量を可能にするために赤リンが使用された。しかしながら、リンを含有する難燃性材料は、その材料を焼却する場合、リンが毒性の煙を生成する恐れがあり、一方、その材料を廃棄する場合、リンが富栄養化によって水の環境を汚染する恐れがあるという点で他の問題を提起する。さらに、それら電線およびケーブルをカラーコードでコード化しなければならない場合には赤リンを使用することができない。
【０００６】
耐熱性要求条件を満たすにはその配線材料を高度に耐熱性にするために、その被覆材料を電子線架橋法または化学的架橋法によって架橋するか、あるいは高融点ポリプロピレンなどの高融点を含む絶縁材料を使用する。しかしながら架橋は、その絶縁材料の溶融を妨げ、したがってリサイクル性を制限し、その一方で、特殊な添加剤の使用によって化学的に架橋するか、または特殊な設備、例えば電子線架橋設備を用いて架橋する対策が電線のコストを高くする。これに対して高比率のポリプロピレンなどの樹脂を使用する場合はたわみ性が不十分であり、またこのような樹脂などで被覆した配線材料は曲げた場合、表面を白くする現象が起こる。
【０００７】
本発明の目的にとっての熱可塑性ポリマー組成物とは、その材料が同一または他の用途にリサイクル可能であるとみなされるような、繰り返して熱加工できるかまたはその能力を有するポリマー組成物を意味する。したがって電線などの絶縁被覆に一回または数回加工された熱可塑性プラスチック組成物の機械的性質は、その出発材料の性質と同等である。
【０００８】
本発明の目的にとっての熱硬化性組成物とは、その材料がリサイクル可能とみなされないような、もはや繰り返して熱加工できない程度まで架橋されているかまたはその能力を有するポリマー組成物を意味する。一般にはこれは電子線架橋法または化学的架橋法により得られる。
【０００９】
消費者の電子機器用に使用される電線の被覆材料はまた、例えばＵＬ基準の下で規定される動的特性を満たすことが必要とされ、より具体的には少なくとも１００％の伸びと、外側の絶縁ジャケットについては少なくとも８ＭＰａ、また内部の絶縁層については少なくとも５ＭＰａの引張強さとを有することが必要とされる。特に電気またはデータケーブルの被覆材料は、それらのケーブルが束ねた状態で出荷されるために、すぐれたたわみ性を有することがさらに必要とされる。
【００１０】
幾つかの用途では絶縁電線はまた、比較トラッキング指数（ｃｏｍｐａｒａｔｉｖｅ  ｔｒａｃｋｉｎｇ  ｉｎｄｅｘ）（ＣＴＩ）により評価される耐アークトラッキング性（クラス１（＞４００Ｖ）またはクラス０（＞６００Ｖ））などのすぐれた電気的性質を有することが必要とされる。この特性は、絶縁電線が電場内で機能する場合、特に重要である。
【００１１】
これらの難燃、電気的、および機械的機能特性に加えて、消費者受けする絶縁電線に対する需要はますます高まっている。コンピュータ、音楽、およびマルチメディア装置などの電子機器のますます高まる人気は厳しい競争につながり、したがって製造業者が市場において彼らの製品を差別化する必要性につながっている。絶縁電線の実施形態には、ヘッドフォン配線、電源ケーブル、およびマルチメディア技術の様々な構成要素を相互接続する無数のケーブル布線（例えばＵＳＢケーブル）が含まれる。電線のもつれから消費者を解放しようとする試みの中で無線技術が開発されてきたが、絶縁電線に対する必要性はまだ存在するはずである。これらの事例の中では消費者へのアピール性の高い絶縁電線が探索されることになる。軽量（低密度）、軟質で、曲げやすく、光沢のある、かつ／または滑らかな絶縁電線が、消費者へのアピールを引きだす属性であると考えられる。上記機械的属性は、もつれる、異物に引っ掛かる、表面をなでた時に過度の摩擦を生じる、絶えず接触している場合に皮膚のかぶれおよび／または消費者の不快を引き起こすなどの電線の問題を解決する。これらの問題を解決することが、消費者へのアピールを生み出す。難燃、機械的、および電気的特性を満たすために絶縁電線に負わせられるこれら機能上の要求は、「消費者へのアピール」のさらなる限界を挑戦的な仕事にする。
【００１２】
電気および電子部品を含めた成形品用のハロゲンフリー難燃性組成物の改良が、国際公開第２００５／１１８６９８号パンフレット中で開示されており、ポリアミド、および芳香族ポリマー、および金属のホスフィン酸またはジホスフィン酸塩と、メラミンの縮合物、および／またはリン酸の縮合物の反応生成物から得られる少なくとも１種類の窒素化合物とを含む難燃剤系を含む溶液を提供する。この文書は、耐ひっかき性および見た目の魅力などの追加の特性を賦与するために塗料の追加の層を基体に塗布することができることを開示している。得られる組成物が、改良された電気特性および燃焼特性を有することを示した。
【００１３】
十分な機械的、電気的、および難燃特性を維持すると同時に、絶縁電線の消費者へのアピール性を高めることに関連する問題は、難燃剤を、軟度、たわみ性、および反発弾性の性質を示す熱可塑性エラストマーと組み合わせて使用することによって部分的には対処してきた。しかしながら難燃性絶縁電線、特に消費者市場に向けられるもののさらなる改良に対する必要性が存在する。
【００１４】
本発明の目的は、導電性コアと、その導電性コアを取り囲み、難燃性、機械的、および電気的特性の間のすぐれたバランスを実現するハロゲンフリー難燃性エラストマー組成物からなる絶縁層とを含む電子機器に使用される絶縁電線を提供することである。さらにこの絶縁電線はまた、すぐれた軟度、表面平滑性、低密度、および／またはたわみ性の組合せによって実現される良好な消費者へのアピール性を有しなければならない。
【００１５】
本発明の一実施形態では、導電性コアと、その導電性コアを取り囲み、難燃性エラストマー組成物からなる絶縁層および／または絶縁ジャケットとを含む電子機器に使用される絶縁電線を提供し、その難燃性エラストマー組成物は、
（Ａ）スチレン系ブロックコポリマー、オレフィン系熱可塑性エラストマー、およびこれらの組合せからなる群から選択されるエラストマー、および
（Ｂ）式［Ｒ１Ｒ２Ｐ（Ｏ）Ｏ］−ｍＭｍ＋（式１）のホスフィン酸金属塩および／または式［Ｏ（Ｏ）ＰＲ１−Ｒ３−ＰＲ２（Ｏ）Ｏ］２−ｎＭｘｍ＋（式２）のジホスフィン酸金属塩、および／またはそれらの重合体を含み、式中
−Ｒ１およびＲ２は、水素と、直鎖、分枝、および環状Ｃ１〜Ｃ６脂肪族基と、芳香族基とからなる群から選択される等しいまたは異なる置換基であり、
−Ｒ３は、直鎖、分枝、および環状Ｃ１〜Ｃ１０脂肪族基と、Ｃ６〜Ｃ１０の芳香族および脂肪族−芳香族基とからなる群から選択され、
−Ｍは、Ｍｇ、Ｃａ、Ａｌ、Ｓｂ、Ｓｎ、Ｇｅ、Ｔｉ、Ｚｎ、Ｆｅ、Ｚｒ、Ｃｅ、Ｂｉ、Ｓｒ、Ｍｎ、Ｌｉ、Ｎａ、およびＫからなる群から選択される金属であり、
−ｍ、ｎ、およびｘは、１〜４の範囲の等しいまたは異なる整数である。
【００１６】
好ましくは成分Ａのレベルは、その難燃性エラストマー組成物の総重量に対して１０重量％、１２重量％、１５重量％、１８重量％、２０重量％、２５重量％、３０重量％、または５０重量％を超える。成分Ａの比率が高いほど、軟度およびたわみ性によって測定される消費者アピール特性は大きい。熱可塑性ポリマーは基本的には成分Ａからなることができるが、一般には成分Ｃおよび／またはＤ（下記で定義される）が、その絶縁電線の特定の最終用途に応じて機械的、電気的、かつ／または消費者アピール特性を高めるために加えられる。成分Ａは、その難燃性エラストマー組成物中のポリマー成分の総重量に対して９０重量％以下、好ましくは８０重量％または７０重量％以下を示す。
【００１７】
一般に成分Ａの高過ぎるレベルは、難燃性の低下および幾つかの機械的性質の低下をもたらす。しかしながら本発明の特殊な実施形態では、成分Ａが１種類または複数種類のオレフィン系熱可塑性エラストマーからなる場合、成分Ａは、その難燃性エラストマー組成物中のポリマー成分の総重量に対して９０重量％を超え、１００重量％ですらあることもある。
【００１８】
思いがけず、難燃性絶縁電線の消費者へのアピールを、必要とされる難燃性、電気的および／または機械的特性を維持したままで本発明の組成物により高めることができることを見出した。前記難燃性エラストマー組成物からなる、本発明による絶縁電線における絶縁層および／またはジャケットの効果は、その絶縁電線が、ＵＬ９４−Ｖ２、ＵＬ９４−Ｖ１、ＵＬ９４−Ｖ０（１．５から３ｍｍの距離で）、またはＵＬ  １５８１  ＶＷ−１に準拠した難燃特性を有し、かつ軟度、高いたわみ性、低い熱変形、および／または表面平滑性などの機能上の、また消費者に魅力のある機械的性質を示すことである。この難燃性エラストマー組成物は、好ましくはさらに
（Ｃ）コポリエステルエラストマー（ＴＰＥ−Ｅ）、コポリアミドエラストマー（ＴＰＥ−Ａ）、コポリウレタンエラストマー（ＴＰＥ−Ｕ）、およびこれらの混合物からなる群から選択される熱可塑性ポリマー
を含む。
【００１９】
この熱可塑性ポリマーは、有利には改良された機械的および熱的安定特性を与えるために組成物中に付け加えられる。本発明のこの態様において組成物は、それら組成物が過度に永久変形することなく高温にさらすことを可能にするすぐれた熱変形特性を有する。この特性は、ケーブルが、熱い飲料または電気器具との接触などの毎日の状況において遭遇する高温にさらされている間、それらの形状およびたわみ性を維持することを可能にするので、特に重要である。不十分な熱変形特性が原因で薄くなる絶縁層に伴う電気的リスクもまた、低減される。
【００２０】
高温安定性があまり重要でない用途においては、コポリウレタンエラストマーおよび／またはポリプロピレン（成分Ｄ）の添加は、コストと機能性の間の費用効果のバランスを実現することができる。高温性能および難燃性がより重要な場合、コポリエステルエラストマーおよび／またはコポリアミドエラストマーを加えると有利であることがある。好ましい実施形態ではこの熱可塑性ポリマーは、コポリエーテルエステルなどのコポリエステルエラストマーを含む。
【００２１】
この難燃性エラストマー組成物は、好ましくはさらに
（Ｄ）オレフィンポリマー
を含む。
【００２２】
スチレン系コポリマーへのオレフィンポリマーの添加は、特にスチレン系コポリマーのレベルが高い（例えば、難燃性エラストマー組成物の総重量に対して５０重量％を超える）場合には加工性を改善し、その絶縁電線の消費者へのアピール性を高め、またポリマーコストを下げるという相乗効果を与える。例えば、線状低密度ポリエチレン（ＬＬＤＰＥ）および／あるいはエチレンまたはポリプロピレン系コポリマーの添加は、滑らかで光沢のある表面をもたらす。このためオレフィンポリマーを含む組成物は、この組成物が絶縁電線の外層を形成する実施形態では、特に好ましい。
【００２３】
幾つかの実施形態では難燃性エラストマー組成物は、さらに
（Ｅ）窒素含有難燃性相乗剤および／またはリン光体／窒素含有難燃剤からなる難燃性成分、および／または
（Ｆ）塩基性および両性の酸化物、水酸化物、炭酸塩、ケイ酸塩、ホウ酸塩、スズ酸塩、混合された酸化物−水酸化物、酸化物−水酸化物−炭酸塩、水酸化物−ケイ酸塩、水酸化物−ホウ酸塩、およびこれらの混合物からなる群から選択される無機化合物
を含む。
【００２４】
成分（Ｅ）および（Ｆ）は一層の難燃特性をもたらし、またコスト効率の良い難燃剤系を実現するために成分（Ｂ）と併用する有利なことがある。
【００２５】
ポリマー成分（Ａ）と難燃性成分（Ｂ）および（Ｅ）との組合せから本質的になる難燃性エラストマー組成物は、ＵＬ  １５８１  ＶＷ−１基準の難燃性要求条件を満たすことができる。しかしながら、他の熱可塑性ポリマー成分（Ｃ）および（Ｄ）の添加は、その電気的、機械的、および／または消費者アピール特性をさらに高めることができるので有利である。驚くべきことにこれら他のポリマー成分の添加は、相乗効果によりＵＬ  １５８１  ＶＷ−１基準の難燃性要求条件を満たすのに必要とされる成分（Ｂ）および（Ｅ）の合計レベルを低減させる。
【００２６】
難燃性成分（Ｂ）および（Ｅ）が比較的少量、すなわち、例えばＵＬ−Ｖ−０等級を得るのに必要な最低レベルよりもはるかに低いレベルで存在する場合に、ＵＬ  １５８１  ＶＷ−１基準に準拠する難燃特性を得ることができる。この結果は、具体的にはＴＰＥ−Ｅ（これはＳＥＢＳなどのスチレン系ブロックコポリマーと少なくとも同じ程度のすぐれた難燃特性を有する）を含み、さらに他のハロゲンフリー難燃剤、例えばメラミンシアヌレートを含む難燃性組成物においてＵＬ−Ｖ−０等級を満たすように難燃剤のレベルを合わせることができるという事実に照らしてきわめて驚くべきことであるが、そのレベルはまだＵＬ  １５８１  ＶＷ−１基準を満たすには十分でない。まだＵＬ  １５８１  ＶＷ−１を達成できないけれどもＵＬ−Ｖ−０を満たすためのメラミンシアヌレートの最低レベルは、ＵＬ  １５８１  ＶＷ−１基準を満たすためにそれまでに必要とされた本発明による絶縁電線においてその難燃性エラストマー組成物中で使用される難燃剤系のレベルよりもずっと高い。
【００２７】
ＵＬ−Ｖ−２、ＵＬ−Ｖ−１、またはＵＬ−Ｖ−０、あるいはＵＬ  １５８１  ＶＷ−１を満たす難燃特性を有することが必要な電気ケーブルにおいては、絶縁層またはジャケットとして使用するのに適するように特定の難燃性エラストマー組成物を合わせることができる。
【００２８】
本発明の好ましい実施形態では絶縁電線はまた、ＣＴＩとしてのクラス０またはクラス１の等級を有する。
【００２９】
特定の絶縁電線の最終用途の難燃性目標を達成するのに必要とされる本発明で規定する比較的低レベルの難燃剤は、スチレン系ブロックコポリマーまたはオレフィン系熱可塑性エラストマーの有利な特性と相まって、電気的、機械的、および消費者アピールの目標のすぐれたバランスをより容易に得ることを可能にする。
【００３０】
例えば、比較的低い難燃剤レベルは、低い縱弾性係数（Ｅ−ｍｏｄｕｌｕｓ）または降伏応力によって表されるきわめて高度のたわみ性を有する難燃性エラストマー組成物を生成することを可能にする。この低い縱弾性係数または降伏応力は、難燃性エラストマー組成物中のスチレン系ブロックコポリマーまたはオレフィン系熱可塑性エラストマー、また存在する場合はＴＰＥ−Ｅ、ＴＰＥ−Ｕ、ＴＰＥ−Ａ、および／またはオレフィンポリマー、例えばＰＰまたはＬＬＤＰＥのせいであると考えることができる。たわみ性の度合いは、その難燃剤系の存在および性能を考慮すれば驚くべきことである。
【００３１】
本発明による絶縁電線中の難燃剤系と同じ量で使用した場合のメラミンシアヌレートなどの他の難燃剤系とは対照的に、これは、スチレン系ブロックコポリマーまたはオレフィン系熱可塑性エラストマーの元の曲げ弾性率をずっと多く損なう。このマイナス効果は、その組成物がＵＬ  １５８１  ＶＷ−１は言うまでもなく、ともかくできれば少なくともＵＬ９４−Ｖ２を満たすようなレベルまでメラミンシアヌレートの量を上げなければならなかったとすれば、有害レベルまでさらに増加したであろう。
【００３２】
［ポリマー成分（Ａ）、（Ｃ）、および（Ｄ）］
［スチレン系ブロックコポリマーおよび／またはオレフィン系熱可塑性エラストマー（ＴＰＯ）（Ａ）］
［スチレン系ブロックコポリマー］
本発明による絶縁電線における難燃性エラストマー組成物が含むスチレン系ブロックコポリマー（Ａ）には、ジブロックまたはトリブロックポリマーまたはそれらの組合せが挙げられる。スチレン系ブロックコポリマーは、すぐれた表面の品質、高い寸法安定性、および軟化温度までほとんど一定な機械的性質を有する。
【００３３】
好ましい実施形態ではスチレン系ブロックコポリマーは、その難燃性エラストマー組成物中のポリマー成分の総重量に対して１５から４０重量％の範囲、より好ましくは２０から３０重量％の範囲にある。
【００３４】
好ましいスチレン系ブロックコポリマーには、アクリロニトリル−スチレンコポリマー（ＡＳ）、アクリロニトリル−ブタジエン−スチレンコポリマー（ＡＢＳ）、スチレン−ブタジエン−スチレン（ＳＢＳ）コポリマー、スチレン−イソプレン−スチレン（ＳＩＳ）コポリマー、スチレン−エチレン−ブチレン−スチレン（ＳＥＢＳ）コポリマー、スチレン−アクリロニトリル−エチレン−プロピレン−エチリデンノルボルネンコポリマー（ＡＥＳ）、およびこれらの水素化生成物が挙げられる。水素化ブロックコポリマーには、中間ブロック中のエチレン／ブチレン（Ｓ−（ＥＢ／Ｓ）−Ｓ）付きのポリスチレン−ｂ−ポリ（エチレン／プロピレン）（ａｎ  ｅｔｈｙｌｅｎｅ／ｂｕｔｙｌｅｎｅ  ｉｎ  ｔｈｅ  ｍｉｄｂｌｏｃｋ（Ｓ−（ＥＢ／Ｓ）−Ｓ）ａｎｄ  ｐｏｌｙｓｔｙｒｅｎｅ−ｂ−ｐｏｌｙ（ｅｔｈｙｌｅｎｅ／ｐｒｏｐｙｌｅｎｅ））、ポリスチレン−ｂ−ポリ（エチレン／プロピレン）−ｂ−ポリスチレン、ポリスチレン−ｂ−ポリ（エチレン／ブチレン）−ｂ−ポリスチレン、およびポリスチレン−ｂ−ポリ（エチレン−エチレン／プロピレン）−ｂ−ポリスチレンが挙げられる。
【００３５】
好ましくはスチレン系ブロックコポリマーは、水素化スチレン系ブロックコポリマー（この部類の化合物はすぐれた紫外線抵抗特性を示すので）である。
【００３６】
特に好ましいスチレン系ブロックコポリマーには、スチレン−エチレン−ブチレン−スチレン（ＳＥＢＳ）コポリマーまたはスチレン−エチレン／プロピレン−スチレン（ＳＥＰＳ）コポリマーが挙げられる。これらスチレン系ブロックコポリマーは、単独または組み合わせて使用することができる。
【００３７】
スチレン系ブロックコポリマーは、好ましくはコポリマーの中間ブロック上に無水マレイン酸（ＭＡ）などでグラフト化される。一般にはそのスチレン系ブロックコポリマーの総重量に対して０．５から５．０重量％、より好ましくは１．０から２．５重量％の間のＭＡが、ブロックコポリマー上へグラフトされる。ＭＡのグラフトは、そのコポリマーのポリアミドおよびポリエステルを含めた様々な基体との接着を向上させる。
【００３８】
スチレン系ブロックコポリマーは、好ましくはそのスチレン系ブロックコポリマーの総重量に対して少なくとも１０重量％、より好ましくは少なくとも２０重量％、より好ましくは少なくとも３０重量％、さらに一層好ましくは３５重量％、最も好ましくは少なくとも４０重量％のスチレン含量を有する。スチレン含量が高いほど、同レベルの難燃性を達成するために必要とされる難燃性成分（Ｂ）、（Ｅ）、および（Ｆ）は少ないことが分かった。スチレン系ブロックコポリマーの総重量に対するスチレン含量は、好ましくは７０重量％以下、より好ましくは６０重量％以下である。高過ぎるスチレン含量は、ケーブルおよび電線の用途に適さない堅い組成物をもたらす傾向がある。
【００３９】
スチレン含量は、ＩＳＯ  ５４７８：２００６中に概略が述べられている方法に従って測定される。
【００４０】
好ましくはスチレン系ブロックコポリマーは、少なくとも１０ｇ／１０分（２３０℃／２．１６ｋｇ）、より好ましくは１０ｇ／１０分（２３０℃／２．１６ｋｇ）のＭＦＩを有する。高いＭＦＩは、得られるケーブルの滑らかな表面に寄与する。
【００４１】
［オレフィン系熱可塑性エラストマー（ＴＰＯ）］
本発明の範囲内にあるオレフィン系熱可塑性エラストマーには、熱可塑性オレフィン（非架橋型熱可塑性エラストマー）および熱可塑性加硫ゴム（架橋型熱可塑性エラストマー）が挙げられる。ＴＰＯは、軟度およびたわみ性などのゴム様の性質を与え、それらは得られる絶縁電線における高い消費者へのアピール性に言い換えられる。ＴＰＯはまた、耐熱性や難燃性の要求条件が低い用途においては費用便益を可能にする。
【００４２】
ＴＰＯは、ポリオレフィンマトリックス、好ましくは結晶性であり、一般にそれを介して熱可塑性または熱硬化性エラストマーが均質に分布している。ＴＰＯの例には、結晶性ポリプロピレンマトリックス中に散布されたＥＰＭおよびＥＰＤＭ熱硬化性材料が挙げられる。所望の軟度、たわみ性、および強度を有する任意の従来のＴＰＯを、本発明において使用することができる。限定するものではないが、本発明で使用するのに適したＴＰＯの例には、オレフィン系熱可塑性樹脂と、エチレンコポリマーまたはターポリマーのいずれか、例えばＨｅｒｔの米国特許第４，９９０，５６６号明細書中に開示されているもの、またはニトリルゴム、例えばＡｌｄｒｅｄ他の米国特許第４，５９１，６１５号明細書中に開示されているものとをブレンドすることによって調製されるものが挙げられる。これら特許の両方の開示内容は、参照により本明細書中に組み込まれる。
【００４３】
ＴＰＶとも呼ばれる市販のＴＰＯは、フェノール系樹脂、イオウ、または過酸化物の加硫系を用いてジエン（またはより一般的にはポリエン）コポリマーを動的加硫によって加硫、すなわち架橋する加硫ゴムから一般には作られる。この動的加硫は、混合（一般には激しく）している間に熱可塑性マトリックス中でゴムを架橋させる工程であり、したがってその材料のさらなる熱加工および／またはリサイクル性を可能にする。任意の加硫系が本発明の実施形態によって検討されるが、過酸化物はゴムだけでなくポリプロピレンまたはポリエチレン熱可塑性樹脂も分解かつ／または架橋させる恐れがあるので、一般にはイオウが、過酸化物フリーラジカルまたはフェノール系樹脂加硫系よりも好ましい。次にはこれは、混合物全体が分解または架橋し、もはや熱可塑性でなくなる前に起こる可能性のあるゴムの架橋の程度もまた制限する。一方フェノール加硫系は最終製品に黄色がかった色をもたらす恐れがある。
【００４４】
好ましい市販のＴＰＯの２例は、Ａｄｖａｎｃｅｄ  Ｅｌａｓｔｏｍｅｒ  Ｓｙｓｔｅｍｓにより製造されているＳＡＮＴＯＰＲＥＮＥ（登録商標）熱可塑性ゴム、およびＤＳＭ  Ｅｌａｓｔｏｍｅｒｓから入手できるＳＡＲＬＩＮＫ（登録商標）であり、これらは両方とも架橋ＥＰＤＭ粒子を結晶性ポリプロピレンマトリックスに加えた混合物である。
【００４５】
典型的なＴＰＯは、ポリオレフィンプラスチック、一般にはプロピレンポリマーと、架橋オレフィンコポリマーエラストマー（ＯＣＥ）、一般にはエチレン−プロピレンゴム（ＥＰＭ）またはエチレン−プロピレン−ジエンゴム（ＥＰＤＭ）との溶融ブレンドまたは反応器ブレンドである。ＥＰＤＭから作られるこれらのＴＰＯでは、ＥＰＤＭターポリマーを形成する際に使用されるジエンモノマーは、好ましくは非共役ジエンである。使用することができる非共役ジエンの実例は、ジシクロペンタジエン、アルキルジシクロペンタジエン、１，４−ペンタジエン、１，４−ヘキサジエン、１，５−ヘキサジエン、１，４−ヘプタジエン、２−メチル−１，５−ヘキサジエン、シクロオクタジエン、１，４−オクタジエン、１，７−オクタジエン、５−エチリデン−２−ノルボルネン、５−ｎ−プロピリデン−２−ノルボルネン、５−（２−メチル−２−ブテニル）−２−ノルボルネンなどである。
【００４６】
［熱可塑性ポリマー（Ｃ）］
本発明による絶縁電線における難燃性エラストマー組成物が含む熱可塑性ポリマー（Ｃ）は、コポリエステルエラストマーＴＰＥ−Ｅ、コポリアミドエラストマーＴＰＥ−Ａ、および／またはコポリウレタンエラストマーからなる群から選択される。この群の熱可塑性プラスチックは、難燃性エラストマー組成物の性能を高めるすぐれた機械的および熱的特性を有する。
【００４７】
［ＴＰＥ−Ｅ／ＴＰＥ−Ａ］
コポリエステルエラストマーおよびコポリアミドエラストマーは、それぞれポリエステルセグメントまたはポリアミドセグメントからなるハードブロックと、別のポリマーのセグメントからなるソフトブロックとを含むエラストマーの特性を有する熱可塑性ポリマーである。このようなポリマーはまた、ブロックコポリマーとしても知られている。コポリエステルエラストマーのハードブロック中のポリエステルセグメントは、少なくとも１種類のアルキレンジオールと、少なくとも１種類の芳香族または脂環式ジカルボン酸とから誘導される反復単位から一般に構成される。コポリアミドエラストマーのハードブロック中のポリアミドセグメントは、少なくとも１種類の芳香族および／または脂肪族ジアミンと、少なくとも１種類の芳香族または脂肪族ジカルボン酸、および／または脂肪族アミノ−カルボン酸とから得られる反復から一般に構成される。
【００４８】
一般にハードブロックは、室温を必要に応じてかなり上回る融解温度またはガラス温度を有するポリエステルまたはポリアミドからなり、それらの温度は３００℃ほどか、むしろもっと高くてもよい。好ましくはその融解温度またはガラス温度は、少なくとも１５０℃、より好ましくは少なくとも１７０℃、あるいは少なくとも１９０℃ですらある。さらに好ましくは、ハードブロックの融解温度またはガラス温度は、２００〜２８０℃の範囲、あるいは２２０〜２５０℃の範囲ですらある。一般にソフトブロックは、室温をかなり下回るガラス転移温度を有する非晶質ポリマーのセグメントからなり、その温度は−７０℃ほどか、むしろもっと低くてもよい。好ましくは非晶質ポリマーのガラス温度は、せいぜい０℃、より好ましくはせいぜい−１０℃、あるいはせいぜい−２０℃ですらある。さらに一層好ましくはソフトブロックのガラス温度は、−２０〜−６０℃の範囲、あるいは−３０〜−５０℃の範囲ですらある。
【００４９】
好適にはコポリエステルエラストマーは、コポリエステルエステルエラストマー、コポリカーボネートエステルエラストマー、および／またはコポリエーテルエステルエラストマー、すなわちそれぞれポリエステル、ポリカーボネート、またはポリエーテルのセグメントからなるソフトブロックを有するコポリエステルブロックコポリマーである。好適なコポリエステルエステルエラストマーは、例えば欧州特許第０１０２１１５−Ｂ１号明細書に記載されている。好適なコポリカーボネートエステルエラストマーは、例えば欧州特許第０８４６７１２−Ｂ１号明細書に記載されている。コポリエステルエラストマーは、例えばＤＳＭ  Ｅｎｇｉｎｅｅｒｉｎｇ  Ｐｌａｓｔｉｃｓ  Ｂ．Ｖ．Ｔｈｅ  Ｎｅｔｈｅｒｌａｎｄｓから商品名Ａｒｎｉｔｅｌで入手できる。好適にはコポリアミドエラストマーは、コポリエーテルアミドエラストマーである。コポリエーテルアミドエラストマーは、例えばＥｌｆ  Ａｔｏｃｈｅｍ，Ｆｒａｎｃｅから商品名ＰＥＢＡＸで入手できる。
【００５０】
好ましくは難燃性エラストマー組成物におけるブロックコポリマーは、コポリエステルエラストマー、より好ましくはコポリエーテルエステルエラストマーである。
【００５１】
コポリエーテルエステルエラストマーは、少なくとも１種類のポリアルキレンオキシドグリコールから誘導されるソフトセグメントを有する。コポリエーテルエステルエラストマーならびにそれらの調製および特性は当業界に存在し、例えばＴｈｅｒｍｏｐｌａｓｔｉｃ  Ｅｌａｓｔｏｍｅｒｓ，２ｎｄ  Ｅｄ．，Ｃｈａｐｔｅｒ  ８，Ｃａｒｌ  Ｈａｎｓｅｒ  Ｖｅｒｌａｇ（１９９６）ＩＳＢＮ  １−５６９９０−２０５−４、およびＨａｎｄｂｏｏｋ  ｏｆ  Ｔｈｅｒｍｏｐｌａｓｔｉｃｓ，Ｅｄ．Ｏ．Ｏｔａｂｉｓｉ，Ｃｈａｐｔｅｒ  １７，Ｍａｒｃｅｌ  Ｄｅｋｋｅｒ  Ｉｎｃ．，Ｎｅｗ  Ｙｏｒｋ  １９９７，ＩＳＢＮ  ０−８２４７−９７９７−３、およびＥｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ，Ｖｏｌ．１２，ｐｐ．７５〜１１７（１９８８），Ｊｏｈｎ  Ｗｉｌｅｙ  ａｎｄ  Ｓｏｎｓ、およびそれらの中で言及されている参考文献中に詳細に記載されている。
【００５２】
ポリエーテルエステルエラストマーのハードブロック中の芳香族ジカルボン酸は、好適にはテレフタル酸、イソフタル酸、フタル酸、２，６−ナフタレンジカルボン酸、および４，４−ジフェニルジカルボン酸、およびこれらの混合物からなる群から選択される。好ましくはこの芳香族ジカルボン酸は、テレフタル酸を含み、より好ましくはジカルボン酸の総モル量に対して少なくとも５０モル％、より一層好ましくは少なくとも９０モル％からなり、あるいは完全にテレフタル酸からなりさえする。
【００５３】
ポリエーテルエステルエラストマーのハードブロック中のアルキレンジオールは、エチレングリコール、プロピレングリコール、ブチレングリコール、１，２−ヘキサンジオール、１，６−ヘキサメチレンジオール、１，４−ブタンジオール、ベンゼンジメタノール、シクロヘキサンジオール、シクロヘキサンジメタノール、およびこれらの混合物からなる群から選択される。好ましくはアルキレンジオールは、エチレングリコールおよび／または１，４−ブタンジオールを含み、より好ましくはアルキレンジオールの総モル量に対して少なくとも５０モル％、より一層好ましくは少なくとも９０モル％からなり、あるいは完全にエチレングリコールおよび／または１，４−ブタンジオールからなりさえする。
【００５４】
ポリエーテルエステルエラストマーのハードブロックは、最も好ましくはポリブチレンテレフタレートセグメントを含むか、あるいはそれからなりさえする。
【００５５】
好適にはポリアルキレンオキシドグリコールは、オキシラン、オキセタン、および／またはオキソラン系のホモポリマーまたはコポリマーである。好適なオキシランの例は、それがポリアルキレンオキシドグリコールを前提とする場合、エチレンオキシドおよびプロピレンオキシドである。対応するポリアルキレンオキシドグリコールホモポリマーは、ポリエチレングリコール、ポリエチレンオキシド、またはポリエチレンオキシドグリコール（ＰＥＧまたはＰＥＯとも略される）、ならびにポリプロピレングリコール、ポリプロピレンオキシド、またはポリプロピレンオキシドグリコール（ＰＰＧまたはＰＰＯとも略される）の名称でそれぞれ知られる。好適なオキセタンの例は、それがポリアルキレンオキシドグリコールを前提とする場合、１，３−プロパンジオールである。対応するポリアルキレンオキシドグリコールホモポリマーは、ポリ（トリメチレン）グリコールの名称で知られる。好適なオキソランの例は、それがポリアルキレンオキシドグリコールを前提とする場合、テトラヒドロフランである。対応するポリアルキレンオキシドグリコールホモポリマーは、ポリ（テトラメチレン）グリコール（ＰＴＭＧ）またはポリテトラヒドロフラン（ＰＴＨＦ）の名称で知られる。ポリアルキレンオキシドグリコールコポリマーは、ランダムコポリマー、ブロックコポリマー、またはそれらの混構造であることができる。好適なコポリマーは、例えばエチレンオキシド／ポリプロピレンオキシドブロックコポリマー（またはＥＯ／ＰＯブロックコポリマー）、特にエチレン−オキシド末端ポリプロピレンオキシドグリコールである。
【００５６】
ポリアルキレンオキシドはまた、アルキレンジオールまたはアルキレンジオールの混合物、あるいは低分子量ポリアルキレンオキシドグリコール、あるいは上記グリコールの混合物のエーテル化生成物から作ることができる。
【００５７】
好ましくは本発明による絶縁電線における難燃性エラストマー組成物に使用されるポリアルキレンオキシドグリコールは、ポリプロピレンオキシドグリコールホモポリマー（ＰＰＧ）、エチレンオキシド／ポリプロピレンオキシドブロックコポリマー（ＥＯ／ＰＯブロックコポリマー）、およびポリ（テトラメチレン）グリコール（ＰＴＭＧ）、およびこれらの混合物からなる群から選択される。
【００５８】
［ＴＰＥ−Ｕ］
ウレタン系熱可塑性エラストマーは、イソシアナート化合物を、活性水素を有する化合物、例えばポリオールと、任意選択で連鎖延長剤または別の添加剤の存在下で反応させるウレタン反応により合成した樹脂である。それは、発泡体を生産する時に生成されるか、または前もって生成され、あるいは市販のものであることができる。
【００５９】
イソシアナート化合物には、炭素原子６から２０個（ＮＣＯ基中の炭素原子を除く）の芳香族ジイソシアナート、炭素原子２から１８個の脂肪族ジイソシアナート、炭素原子４から１５個の脂環式ジイソシアナート、炭素原子４から１５個の芳香族脂肪族ジイソシアナート、およびその変性物（例えば、ウレタン基、カルボジイミド基、アロファン酸基、尿素基、ビウレット基、ウレトジオン基、ウレトイミン基、イソシアヌル酸基、およびオキサゾリドン基を含有する変性物）が挙げられる。
【００６０】
より具体的にはイソシアナート化合物には、トリレンジイソシアナート、ジフェニルメタンジイソシアナート、ナフタレンジイソシアナート、ヘキサメチレンジイソシアナート、ジシクロメタンジイソシアナート、イソホロンジイソシアナート、キシレンジイソシアナート、ノルボルナンジメチルイソシアナートなどが挙げられる。
【００６１】
活性水素を有する化合物には、ポリオール、ポリアミン化合物などが挙げられる。ポリオール化合物の具体例には、エステル系、アジピン酸系、エーテル系、ラクトン系、および炭酸系化合物が挙げられる。連鎖延長剤には、低分子量ジオール、アルキレンジアミンなどが挙げられる。
【００６２】
エステル系およびアジピン酸系ポリオール化合物には、多価アルコール（例えば、エチレングリコール、プロピレングリコール、ブタンジオール、ブテンジオール、ヘキサンジオール、ペンタンジオール、ネオペンチルジオール、またはペンタンジオール）と、二塩基酸（アジピン酸、セバシン酸、アゼライン酸、テレフタル酸、イソフタル酸、マレイン酸、芳香族カルボン酸など）の間の縮合反応によって生成される化合物が挙げられる。
【００６３】
エーテル系ポリオール化合物には、例えばポリエチレングリコール、ポリプロピレンエーテルグリコール、ポリテトラメチレンエーテルグリコール、ポリヘキサメチレンエーテルグリコールなどが挙げられる。ラクトン系ポリオールには、ポリカプロラクトングリコール、ポリプロピオラクトングリコール、ポリバレロラクトングリコールなどが挙げられる。
【００６４】
炭酸系ポリオールには、例えば炭酸ジエチレンまたは炭酸ジプロピレンによる多価アルコール（例えば、エチレングリコール、プロピレングリコール、ブタンジオール、ペンタンジオール、オクタジオール、ノナンジオールなど）の脱アルコールによって得られる化合物が挙げられる。
【００６５】
市販のウレタン系熱可塑性エラストマーには、例えば、Ｐｅｌｌｅｔｈａｎｅ  ２１０３シリーズ（ＰＴＭＧエーテル型）、２１０２シリーズ（カプロエステル型）、２３５５シリーズ（アジピン酸ポリエステル型）、および２３６３シリーズ（ＰＴＭＧエーテル型）（Ｄｏｗ  Ｃｈｅｍｉｃａｌの商品名）と、Ｒｅｓａｍｉｎｅ  Ｐ−１０００およびＰ−７０００シリーズ（アジピン酸エステル型）、Ｐ−２０００シリーズ（エーテル型）、Ｐ−４０００シリーズ（カプロラクトン型）、およびＰ−８００シリーズ（炭酸型）（Ｄａｉｎｉｃｈｉｓｅｉｋａ  Ｃｏｌｏｒ  ａｎｄ  Ｃｈｅｍｉｃａｌｓの商品名）と、Ｐａｎｄｅｘ  Ｔシリーズ（ＤＩＣ  Ｂａｙｅｒ  Ｐｏｌｙｍｅｒの商品名）と、Ｍｉｒａｃｔｏｎｅ  ＥおよびＰ型（Ｎｉｐｐｏｎ  Ｍｉｒａｃｔｏｎｅの商品名）と、Ｅｓｔｏｌａｎ（Ｔａｋｅｄａ  Ｂｕｒｄａｙｓｈ  Ｕｒｅｔｈａｎｅの商品名）と、Ｍｏｒｃｅｎｅ（Ｍｏｒｔｏｎの商品名）が挙げられる。これらを、以後ときどき熱可塑性ポリウレタンエラストマー（ＴＰＵ）と呼ぶ。
【００６６】
コポリエステルエラストマー、コポリウレタンエラストマー、および／またはコポリアミドエラストマーは別にして、熱可塑性ポリマー（Ｃ）は１種類または複数種類の他の熱可塑性ポリマーを含むことができる。好適な他の熱可塑性ポリマーは、例えばポリエステル、ポリアミド、およびポリカーボネートである。これら他の熱可塑性ポリマーは、好適にはその絶縁電線の意図する用途の要求条件に対応するレベルにＵＬ−Ｖ−２、ＵＬ−Ｖ−１、またはＵＬ−Ｖ−０、あるいはＵＬ  １５８１  ＶＷ−１などの難燃特性が維持され、かつ機械的性質が保持されるような量で存在する。
【００６７】
［オレフィン系ポリマー（Ｄ）］
オレフィン系ポリマーには、例えばエチレンおよびプロピレンおよびこれらの組合せなどのＣ２〜１０オレフィンのホモまたはコポリマーが挙げられる。特に、ポリプロピレン、ＬＬＤＰＥ、および／またはエチレン系列の樹脂（例えば、エチレン−プロピレンコポリマー、またはコポリマーとしてプロピレン、ブタン、ヘキサン、またはオクステン（ｏｘｔｅｎｅ）を含むエチレンコポリマー）が好ましい。この用語ポリプロピレンには、ホモポリマーおよびコポリマーが含まれる。これらコポリマーは、好ましくはα−オレフィンモノマーなどの非プロピレンオレフィン系モノマーを、１０、５、または２重量％以下含有する。オレフィン系ポリマーの添加は、滑らかな表面および光沢のある外観を与え、それによって消費者アピール性を高める。さらにオレフィン系ポリマーの添加は、スチレン系ブロックコポリマーの加工性、特に高いスチレン系ブロックコポリマーレベル（例えば、そのポリマー成分の総重量に対して５０重量％を超える）での加工性を改善する助けとなる。
【００６８】
［全ポリマーブレンド］
難燃性エラストマー組成物は、その難燃性エラストマー組成物中に成分Ａ、Ｃ、Ｄ、およびすべての他のポリマー成分からなる全部のポリマー成分を含む。
【００６９】
好ましくはオレフィンポリマーＤは、その難燃性エラストマー組成物中の全ポリマー成分の総重量に対して０重量％から１５重量％の間の範囲、より好ましくは５重量％から１０重量％の間の範囲で存在する。しかしながら、低い難燃性を必要とする幾つかの用途では２０重量％から２５重量％までのレベルを使用することもできる。
【００７０】
好ましくは成分Ａ＋Ｄの合わせたレベルは、難燃性エラストマー組成物中の全ポリマー成分の総重量に対して１５重量％、２０重量％、２５重量％、または３０重量％を超える。成分Ａ＋Ｄの比率が高いほど、軟度、たわみ性、表面平滑性、および／または光沢度によって測定される消費者アピール性が高い。
【００７１】
好ましくは成分Ｃは、全ポリマー成分の総重量に対して８５重量％、７５重量％、あるいは６５重量％以下ですらある。成分Ｃの最低レベルは、その絶縁電線が必要とする機械的性質および／または耐熱特性に応じて、好ましくは１０重量％、２０重量％、３０重量％、または４０重量％である。
【００７２】
好ましくは熱可塑性ポリマー成分Ａ＋Ｃ＋Ｄは、難燃性エラストマー組成物中の全ポリマー成分の総重量に対して少なくとも５０重量％、より好ましくは少なくとも７０重量％、さらに一層好ましくは少なくとも９０重量％または９５重量％のレベルで存在する。これらのレベルでの成分Ａ＋Ｃ＋Ｄの組合せは、難燃性、機械的、電気的特性、および消費者アピール性の間のすぐれたバランスを有するエラストマー組成物を提供する。
【００７３】
［難燃性成分（Ｂ、Ｅ、およびＦ）］
難燃性エラストマー組成物中の成分Ｂは、ホスフィン酸および／またはジホスフィン酸の金属塩、あるいはそれらの高分子量誘導体からなり、これらの化合物はまた、ホスフィン酸金属塩としても示される。この用語はまた、本明細書中ではさらに同様の化合物を指すためにも使用される。
【００７４】
好適にはこのホスフィン酸金属塩は、式［Ｒ１Ｒ２Ｐ（Ｏ）Ｏ］−ｍＭｍ＋（式１）のホスフィン酸金属塩および／または式［Ｏ（Ｏ）ＰＲ１−Ｒ３−ＰＲ２（Ｏ）Ｏ］２−ｎＭｘｍ＋（式２）のジホスフィン酸金属塩、および／またはそれらの重合体であり、式中
−Ｒ１およびＲ２は、水素と、直鎖、分枝、および環状Ｃ１〜Ｃ６脂肪族基と、芳香族基とからなる群から選択される等しいまたは異なる置換基であり、
−Ｒ３は、直鎖、分枝、および環状Ｃ１〜Ｃ１０脂肪族基と、Ｃ６〜Ｃ１０の芳香族および脂肪族−芳香族基とからなる群から選択され、
−Ｍは、Ｍｇ、Ｃａ、Ａｌ、Ｓｂ、Ｓｎ、Ｇｅ、Ｔｉ、Ｚｎ、Ｆｅ、Ｚｒ、Ｃｅ、Ｂｉ、Ｓｒ、Ｍｎ、Ｌｉ、Ｎａ、およびＫからなる群から選択される金属であり、
−ｍ、ｎ、およびｘは、１〜４の範囲の等しいまたは異なる整数である。
【００７５】
本発明において成分Ｂとして使用することができる好適なホスフィン酸金属塩は、例えばドイツ特許出願公開第Ａ  ２  ２５２  ２５８号明細書、ドイツ特許出願公開第Ａ  ２  ４４７  ７２７号明細書、国際公開第Ｗ−０９７／３９０５３号パンフレット、および欧州特許第０９３２６４３−Ｂ１号明細書中に記載されている。好ましいホスフィン酸塩は、アルミニウム、カルシウム、および亜鉛のホスフィン酸塩、すなわちそれぞれ金属Ｍ＝Ａｌ、Ｃａ、Ｚｎであるホスフィン酸金属塩、およびこれらの組合せである。Ｒ１およびＲ２が同一または異なり、Ｈ、直鎖または分枝Ｃ１〜Ｃ６アルキル基、および／またはフェニルに等しいホスフィン酸金属塩もまた好ましい。特に好ましくはＲ１、Ｒ２が同一または異なり、水素（Ｈ）、メチル、エチル、ｎ−プロピル、イソ−プロピル、ｎ−ブチル、ｔｅｒｔ−ブチル、ｎ−ペンチル、およびフェニルからなる群から選択される。より好ましくはＲ１およびＲ２が同一または異なり、Ｈ、メチル、およびエチルからなる置換基の群から選択される。
【００７６】
好ましくはまたＲ３は、メチレン、エチレン、ｎ−プロピレン、イソ−プロピレン、ｎ−ブチレン、ｔｅｒｔ−ブチレン、ｎ−ペンチレン、ｎ−オクチレン、ｎ−ドデシレン、フェニレン、およびナフチレンからなる群から選択される。
【００７７】
きわめて好ましくはホスフィン酸金属塩は、次リン酸塩および／またはＣ１〜Ｃ２ジアルキルホスフィン酸塩、より好ましくは次リン酸Ｃａ塩および／またはＣ１〜Ｃ２ジアルキルホスフィン酸Ａｌ塩、すなわちジメチルホスフィン酸Ａｌ、メチルエチルホスフィン酸Ａｌ、および／またはジエチルホスフィン酸Ａｌを含む。
【００７８】
難燃性弾性コポリマー組成物中の窒素含有および窒素／リン光体含有成分（Ｅ）は、それ自体が難燃剤、かつ／またはホスフィン酸塩難燃剤のための難燃相乗剤である任意の窒素含有または窒素およびリン光体含有化合物であることができる。成分（Ｅ）として使用することができる好適な窒素含有および窒素／リン光体含有化合物は、例えば国際出願ＰＣＴ／ＥＰ９７／０１６６４号パンフレット、ドイツ特許出願公開第Ａ−１９７  ３４  ４３７号明細書、ドイツ特許出願公開第Ａ−１９７  ３７  ７２号明細書、およびドイツ特許出願公開第Ａ−１９６  １４  ４２４号明細書中に記載されている。
【００７９】
好ましくは窒素含有相乗剤は、ベンゾグアナミン、トリス（ヒドロキシエチル）イソシアヌレート、アラントイン、グリコリル、メラミン、メラミンシアヌレート、ジシアンジアミド、グアニジン、およびカルボジイミド、およびこれらの誘導体からなる群から選択される。
【００８０】
より好ましくは窒素含有相乗剤は、メラミンの縮合物を含む。メラミンの縮合物は、例えばメレム、メラム、およびメロンと、それらのより高度な誘導体およびその混合物である。メラミンの縮合物は、例えば国際公開第９６／１６９４８号パンフレット中に記載されている。
【００８１】
好ましくは窒素／リン光体含有難燃剤は、メラミンとリン酸の反応生成物および／またはその縮合物である。メラミンとリン酸の反応生成物および／またはその縮合物に関しては、本明細書中ではメラミンまたはメラミンの縮合物、例えばメレム、メラム、およびメロンとリン酸の反応からもたらされる化合物と理解される。
【００８２】
例には、例えば国際公開第９８／３９３０６号パンフレット中に記載されているようなリン酸ジメラミン、ピロリン酸ジメラミン、リン酸メラミン、ポリリン酸メラミン、ピロリン酸メラミン、ポリリン酸メラミン、ポリリン酸メラム、ポリリン酸メロン、およびポリリン酸メレムが挙げられる。より好ましくは窒素／リン光体含有難燃剤は、ポリリン酸メラミンである。
【００８３】
好ましくはまた、窒素／リン光体含有難燃剤は、アンモニアとリン酸の反応生成物、またはそのポリリン酸変性物である。好適な例には、リン酸水素アンモニウム、リン酸二水素アンモニウム、およびポリリン酸アンモニウムが挙げられる。より好ましくは窒素／リン光体含有難燃剤は、ポリリン酸アンモニウムを含む。
【００８４】
好ましくは難燃性成分（Ｅ）は、リン酸塩化合物、より好ましくはリン酸メラミン化合物、最も好ましくはポリリン酸メラミンである。
【００８５】
本発明による絶縁電線における難燃性エラストマー組成物は、好ましくは、塩基性および両性の酸化物、水酸化物、炭酸塩、ケイ酸塩、ホウ酸塩、スズ酸塩、混合された酸化物−水酸化物、酸化物−水酸化物−炭酸塩、水酸化物−ケイ酸塩、および水酸化物−ホウ酸塩、およびこれらの混合物からなる群から選択される無機化合物Ｆを含む。
【００８６】
好ましい金属酸化物は、酸化マグネシウム、酸化カルシウム、酸化アルミニウム、酸化亜鉛、酸化マンガン、および酸化スズである。
【００８７】
好ましい水酸化物は、水酸化アルミニウム、ベーマイト（ｂｏｈｍｉｔｅ）、水酸化マグネシウム、ハイドロタルサイト、ジハイドロタルサイト、ハイドロカルマイト、水酸化カルシウム、水酸化亜鉛、酸化スズ水和物、および水酸化マンガンである。
【００８８】
好ましくは無機化合物Ｆは、ホウ酸亜鉛、塩基性のケイ酸亜鉛およびスズ酸亜鉛、水酸化マグネシウム、酸化亜鉛、硫化亜鉛、ハイドロタルサイト、ジハイドロタルサイト、およびベーマイト、およびこれらの混合物、より好ましくはホウ酸亜鉛、硫化亜鉛、酸化亜鉛、水酸化マグネシウム、ハイドロタルサイト、ジハイドロタルサイト、およびこれらの混合物からなる群から選択される化合物を含むか、あるいはむしろこの化合物である。
【００８９】
最も好ましくは無機化合物Ｆは、ホウ酸亜鉛を含むか、あるいはむしろホウ酸亜鉛である。
【００９０】
［難燃性成分の特性］
本発明の好ましい実施形態では難燃性エラストマー組成物は、成分（Ｂ）、（Ｅ）、および（Ｆ）を、その難燃性エラストマー組成物の総重量に対して１０〜５０重量％、より好ましくは１５〜４０重量％、より好ましくは１８〜３５重量％、さらに２０〜３０重量％の総量で含む。
【００９１】
より好ましくは成分（Ｂ）、（Ｅ）、および（Ｆ）は、その成分（Ｂ）、（Ｅ）、および（Ｆ）の総重量に対して、それぞれ成分Ｂが２０〜９０重量％またはむしろ５０〜８０重量％の量で、成分Ｅが１０〜８０重量％またはむしろ２０〜５０重量％の量で、また成分Ｆが０〜２０重量％またはむしろ２〜１０重量％の量で存在する。
【００９２】
本発明による絶縁電線のより好ましい実施形態では金属塩（Ｂ）および難燃性成分（Ｅ）は、９：１〜２：９、好ましくは５：１〜１：１の範囲の重量比で存在する。
【００９３】
別のより好ましい実施形態では無機化合物（Ｆ）は、その難燃性エラストマー組成物の総重量に対して０．０１〜５重量％、好ましくは０．１〜２重量％の量で存在する。
【００９４】
［添加剤（Ｇ）］
本発明による絶縁電線における難燃性エラストマー組成物は、適切には１種類または複数種類の添加剤を含むことができる。難燃性エラストマー組成物中で使用することができる添加剤または複数添加剤は、難燃性エラストマー組成物に使用するのに適した任意の補助添加剤または補助添加剤の組合せであることができる。
【００９５】
好適な添加剤には、酸化防止剤、紫外線吸収剤および熱安定剤、強靭化剤、耐衝撃性改良剤、可塑剤、潤滑剤、乳化剤、成核剤、充填剤、顔料、蛍光増白剤、さらなる難燃剤、および帯電防止剤などの安定剤が挙げられる。好適な充填剤は、例えば炭酸カルシウム、ケイ酸塩、滑石粉、およびカーボンブラックである。
【００９６】
好ましくは難燃性エラストマー組成物は、１種類または複数種類の安定剤を含む。安定剤として使用することができる好適な化合物には、亜リン酸塩および亜ホスホン酸塩、長鎖脂肪酸のエステルおよび塩、およびジカルボキシアミド化合物が挙げられる。
【００９７】
本発明の好ましい実施形態では難燃性エラストマー組成物は、１種類または複数種類の添加剤を、その難燃性エラストマー組成物の総重量に対して０．０１〜２０重量％、より好ましくは０．１〜１０重量％、さらに一層好ましくは０．２〜５重量％、あるいはむしろ０．５〜２重量％の総量で含む。
【００９８】
より好ましくは難燃性エラストマー組成物は、亜リン酸塩および亜ホスホン酸塩、長鎖脂肪酸のエステルおよび塩、およびジカルボキシアミド化合物の群から選択される１種類または複数種類の化合物を、その難燃性エラストマー組成物の総重量に対して０．０１〜３重量％、さらに一層好ましくは０．１〜１．０重量％の総量で含む。
【００９９】
別の好ましい実施形態では難燃性エラストマー組成物は、潤滑剤を、その難燃性エラストマー組成物の総重量に対して０．１〜１０重量％、より好ましくは０．２〜５重量％、あるいはむしろ０．５〜２重量％の総量で含む。好適な潤滑剤には、シリコーン化合物に加えて炭化水素油（例えば、鉱物系、パラフィン系の油）および／またはシリコーン油が挙げられる。より高レベルの潤滑剤、特に炭化水素系潤滑剤は、組成物の難燃性の低下を引き起こす。好適なシリコーン化合物には、シリコーンガム、シリコーン樹脂、および／またはシリコーングリースが挙げられる。
【０１００】
好適なシリコーン化合物には、ポリジメチルシロキサンなどのポリシロキサン化合物が挙げられる。好ましくは潤滑剤は、超高分子量（すなわち固体２５℃）ポリジメチルシロキサン、例えばＷａｃｋｅｒから入手できるＧＥＮＩＯＰＬＡＳＴ（登録商標）の樹脂範囲の製品である。シリコン油に比べてこの分子量の増大は、表面の印刷特性に有害な影響を与えるシリコーン化合物のブルーミングの広がりを低減する。他の好適なシリコーン化合物もまた、国際公開第２００８／０３０７６８号パンフレット中に記載されている。
【０１０１】
［特殊な実施形態］
オレフィン系熱可塑性エラストマーおよび／またはスチレン系ブロックコポリマーと、難燃剤（Ｂ）および（Ｅ）の組合せは、絶縁ケーブルに、軟度、表面の感触と外観、たわみ性、および密度によって表される高い消費者アピール性を与えると同時にすべて達成される難燃特性、機械的および電気的特性の独特の組合せを実現する。さらに、難燃性成分（Ｂ）および（Ｅ）が難燃特性を賦与する効果と、スチレン系ブロックコポリマーおよび／またはオレフィン系熱可塑性エラストマーが消費者特性を賦与する効果の両方が、加工性、耐熱性、機械的強度、および表面の外観と感触などのその他の機能性を向上させるために追加の成分を加える自由度を可能にする。
【０１０２】
成分（Ｂ）と、任意選択の（Ｅ）および／または（Ｆ）との最少合計量が高いほど、一層良好な難燃特性が得られるという利点を有する。成分（Ｂ）と、任意選択の（Ｅ）および／または（Ｆ）との最大合計量が低いほど、絶縁電線の軟度およびたわみ性が向上するという利点を有する。さらに、本発明の範囲のもとで必要とされる比較的低レベルの難燃剤は、必要とされる難燃性、機械的性質、電気的特性、耐熱性、および消費者アピール特性を維持しながら特定の配合を特定の必要用途に合わせる高い自由度を可能にする。
【０１０３】
思いがけないことに、スチレン系ブロックコポリマーおよびポリオレフィンから本質的になるポリマー成分を含む配合物は、必要とされる難燃性能を必要な機械的性質および消費者アピール特性と一緒に維持することが可能である。
【０１０４】
例えば本発明の別の実施形態として、導電性コアと、その導電性コアを取り囲む難燃性エラストマー組成物からなる絶縁層および／または絶縁ジャケットとを含む電子機器用絶縁電線が提供され、その難燃性エラストマー組成物では配合（難燃性エラストマー組成物の総重量を基準にして表される重量％）は、本質的に
２０重量％から７０重量％のスチレン系ブロックコポリマー（Ａ）、
１０重量％から４０重量％の難燃性成分（Ｂ）、
１０重量％から６０重量％のポリプロピレン（Ｄ）、および任意選択の
０重量％から１５重量％のＬＬＤＰＥ（Ｄ）、
５重量％から２０重量％の難燃性成分（Ｅ）、
塩基性および両性の酸化物、水酸化物、炭酸塩、ケイ酸塩、ホウ酸塩、スズ酸塩、混合された酸化物−水酸化物、酸化物−水酸化物−炭酸塩、水酸化物−ケイ酸塩、および水酸化物−ホウ酸塩、およびこれらの混合物からなる群から選択される０重量％から５重量％の無機化合物（Ｆ）、および
０重量％から１０重量％の添加剤（Ｇ）
からなる。
【０１０５】
難燃性成分（Ｂ）および（Ｅ）を合わせたレベルは、その難燃性エラストマー組成物の総重量に対して、好ましくは２０重量％と４０重量％の間、より好ましくは２５重量％と３５重量％の間である。
【０１０６】
好ましくは成分（Ａ）は、その難燃性エラストマー組成物の総重量に対して２０重量％から６０重量％、より好ましくは２５重量％から５０重量％の範囲である。
【０１０７】
好ましくは成分（Ｃ）は、その難燃性エラストマー組成物の総重量に対して２５重量％から５０重量％の範囲である。
【０１０８】
別法では比較的低い比率の難燃性成分（Ｂ）を、本発明のさらなる実施形態において述べるスチレン系ブロックコポリマーと熱可塑性エラストマーのブレンドと組み合わせて使用することもでき、それは、導電性コアと、その導電性コアを取り囲む難燃性エラストマー組成物からなる絶縁層および／または絶縁ジャケットとを含む電子機器用絶縁電線を提供し、その難燃性エラストマー組成物では配合（難燃性エラストマー組成物の総重量を基準にして表される重量％）は、本質的に
１０重量％から７０重量％のスチレン系ブロックコポリマー（Ａ）、
３重量％から３５重量％の難燃性成分（Ｂ）、
１０重量％から６５重量％のＴＰＥ−Ｅ（Ｃ）（例えば、コポリエーテルエステルエラストマー）、および任意選択の
０重量％から１５重量％のＬＬＤＰＥおよび／またはＰＰ（Ｄ）、
１．５重量％から１５重量％の難燃性成分（Ｅ）、
塩基性および両性の酸化物、水酸化物、炭酸塩、ケイ酸塩、ホウ酸塩、スズ酸塩、混合された酸化物−水酸化物、酸化物−水酸化物−炭酸塩、水酸化物−ケイ酸塩、および水酸化物−ホウ酸塩、およびこれらの混合物からなる群から選択される０重量％から５重量％の無機化合物（Ｆ）、および
０重量％から１０重量％、好ましくは０重量％から５重量％の添加剤（Ｇ）
からなる。
【０１０９】
好ましくは成分（Ａ）は、その難燃性エラストマー組成物の総重量に対して２０重量％から６０重量％、より好ましくは２５重量％から５０重量％の範囲である。
【０１１０】
好ましくは、成分（Ｂ）および（Ｅ）は合わせて、その難燃性エラストマー組成物の総重量に対して５重量％から３５重量％、より好ましくは１０重量％から３０重量％の範囲である。
【０１１１】
好ましくは成分（Ｃ）は、その難燃性エラストマー組成物の総重量に対して３０重量％から６０重量％の範囲である。
【０１１２】
この組成物は、特に難燃剤（Ｂ）および（Ｅ）の比率が上側の範囲限界（すなわち（Ｂ）および（Ｅ）を合わせて２５重量％から３５重量％）にある場合、ＵＬ  １５８１  ＶＷ−１基準を満たすことができる。一方、より低い難燃性基準は、より低レベルの成分（Ｂ）と、任意選択の（Ｅ）および／または（Ｆ）とで維持できる。比較的低レベルの難燃剤系（Ｂ）、（Ｅ）、および（Ｆ）は、他の非ハロゲン難燃剤系と比べて、スチレン系ブロックコポリマーおよび任意選択のオレフィン類に伴う機械的および消費者アピール特性を有する比較的軽量（低密度）のケーブルをもたらす。
【０１１３】
上記実施形態の変形形態ではスチレン系ブロックコポリマーをＴＰＯで置き換えることができる。この修正実施形態では難燃性成分（Ｂ）および（Ｅ）を合わせたレベルは、好ましくは２０重量％から４０重量％の間まで増量される。
【０１１４】
好ましくはその水中での絶縁抵抗は、０．５、０．７５、１．０、１．５、または２．０ＧΩｍを超える。
【０１１５】
好ましくは難燃性エラストマー組成物のＩＳＯ  ５２７／１Ａに準拠して測定される破断時の伸びは、少なくとも１００％、２００％、３００％、４００％、５００％あるいは少なくとも６００％ですらある。
【０１１６】
好ましくは難燃性エラストマー組成物のＩＳＯ  ５２７／１Ａに準拠して測定される縱弾性係数は、１００ＭＰａ、９０ＭＰａ、８０ＭＰａ、７０ＭＰａ、６０ＭＰａ、５０ＭＰａ、または４０ＭＰａ未満である。好ましくはこの組成物は、ケーブルがその機能を遂行するのに十分な剛性を有することを可能にするように少なくとも５ＭＰａ、より好ましくは少なくとも１０ＭＰａの最低縱弾性係数を有する。
【０１１７】
好ましくはＩＳＯ  ５２７／１Ａに準拠して測定される降伏応力は、６ＭＰａ未満、より好ましくは５ＭＰａ未満、より好ましくは４．５ＭＰａ未満、あるいはより好ましくは４ＭＰａ未満ですらある。好ましくはこの組成物は、ケーブルがその機能を遂行するのに十分な剛性を有することを可能にするように少なくとも１．２ＭＰａの、より好ましくは少なくとも１．８ＭＰａの最少剛性率を有する。
【０１１８】
好ましくはＤＩＮ  ５３５０５に準拠して測定されるショアＡ硬さが、９０、８５、８０、７０、６０、５０、または４０未満である。
【０１１９】
好ましくはＩＳＯ  Ｒ  ８６８に準拠して測定されるショアＤ硬さが、４５、４０、３６、３４、３３、３２、または３１未満である。
【０１２０】
好ましくはケーブル表面の粗さ（Ｒａ）が、１１Ｒａ未満、より好ましくは８Ｒａ未満、より好ましくは６Ｒａ未満、より好ましくは５Ｒａ未満、より好ましくは４Ｒａ未満、さらに一層好ましくは３Ｒａ未満、最も好ましくは２Ｒａ未満である。
【０１２１】
弾性（破断時の伸び％）、軟度（低ショアＡ硬さ）、たわみ性（低い縱弾性係数および降伏応力）、および／または平滑度（低い粗さＲａ）の組合せは、その得られる絶縁電線またはそれから得られる製品の消費者アピール性にとって特に重要な機械的性質である。
【０１２２】
本発明は特に、絶縁電線または上記で述べたその任意の好ましい実施形態に関し、その絶縁電線は、２本または３本の導電性コアと、これら導電性コアの１本をそれぞれ取り囲む２枚または３枚の絶縁層と、これら導電性コアおよびその絶縁層を取り囲む任意選択のジャケット層とからなる二極または三極電線であり、これらの絶縁層および／またはジャケット層は、成分（Ａ）および（Ｂ）を含む難燃性エラストマー組成物からなる。
【０１２３】
本発明はまた、接続ケーブルに関し、その接続ケーブルは、（ｉ）本発明またはその任意の好ましい実施形態による１本の絶縁電線と、（ｉｉ）その１本の絶縁電線に取り付けられ、そのケーブルを電気および／または電子機器にかつ／または電源装置につなぐための１個または２個の接続要素と、任意選択で（ｉｉｉ）電気または電子部品とを含む。
【０１２４】
好適にはこの接続ケーブルは、携帯電話電池充電器ケーブルまたはコンピュータアクセサリ接続ケーブルである。
【０１２５】
本発明はさらに、本発明の絶縁電線およびそれから作られる接続ケーブルを、電子機器、および本発明あるいはその任意の好ましい実施形態による絶縁電線を含む電子機器中で、またはそれらにつないで使用する方法に関する。
【０１２６】
本発明はまた、難燃性エラストマー組成物に関する。本発明によるこの難燃性エラストマー組成物は、上記で今述べた本発明およびその好ましい実施形態のどれかによる絶縁電線における難燃性エラストマー組成物と合致する。本発明による難燃性エラストマー組成物の利点は、他の効果に加えて、その難燃性エラストマー組成物を上記で述べた電気ケーブルに利用する場合の難燃性および消費者アピール特性に及ぼす複合効果にある。
【０１２７】
この難燃性エラストマー組成物は、一般に難燃性熱可塑性組成物を製造するために、特にゴム状弾性熱可塑性組成物を製造するために当業界で使用される配合法によって作製することができる。好適な方法には、溶融混練を伴う方法、すなわちスチレン系ブロックコポリマー（Ａ）を溶融物に変換し、スチレン系ブロックコポリマーおよび／またはオレフィン系熱可塑性エラストマー（Ａ）に、成分（Ｂ）および他の任意選択の成分を、その溶融物および溶融ポリマーへの変換の前、その間、またはその後に、同時に、連続的に、または一部同時一部連続的に加え、その溶融ポリマーと他の成分および添加剤とを混合して均質な混合物を形成する方法が挙げられる。
【０１２８】
好適にはこの溶融混練は押出機中で行われ、前記溶融混練によって形成された後の均質な混合物を混合機から放出し、その後この組成物を冷却し、また任意選択で造粒する。
【０１２９】
難燃性成分および添加剤をマスターバッチの形態で加えることもまた可能である。特に固体添加剤に関しては、その添加剤または複数添加剤を冷却および任意選択の造粒の後に加え、それによってその添加剤または複数添加剤をグラニュールの表面に塗布することもまた可能である。
【０１３０】
この冷却され、任意選択で造粒された組成物を使用して、例えば１本または複数本の金属線に押出しコーティングすることによって絶縁電線を製造し、次いで得られた絶縁電線の導電性コアを形成することができる。
【０１３１】
本発明をさらに下記実施例および比較実験により例示する。
【０１３２】
［実施例］
［材料］
ＳＥＢＳ−１：Ｋｒａｔｏｎから商品名ＡＲＰ６９３６で入手でき、スチレンを３７〜４４重量％の範囲で含有し、７ｇ／１０分のＭＦＩ（２６０℃／５ｋｇ）を有するＳＥＢＳ。
ＳＥＢＳ−２：Ｋｒａｔｏｎから商品名Ｇ１６４３で入手でき、スチレンを２０重量％含有し、１８ｇ／１０分のＭＦＩ（２３０℃／２．１６ｋｇ）を有するＳＥＢＳ。
ＳＥＢＳ−３：Ｋｒａｔｏｎから商品名ＭＤ６９４５で入手でき、スチレンを１３重量％含有し、４ｇ／１０分のＭＦＩ（２３０℃／２．１６ｋｇ）を有するＳＥＢＳ。
ＳＥＢＳ−４：Ｋｒａｔｏｎから商品名ＦＧ１９２４で入手でき、スチレンを１３重量％およびＭＡを１重量％含有し、４０ｇ／１０分のＭＦＩ（２３０℃／５ｋｇ）を有するＳＥＢＳ。
ＴＰＥ−Ｅ−１：ポリブチレンテレフタレートセグメントからなるハードセグメントと、ＥＯ／ＰＯポリエーテルブロックコポリマーからなるソフトセグメントとを含み、ショアＤ硬さ３８を有するポリエーテルエステル。
ＴＰＥ−Ｅ−２：ポリブチレンテレフタレートセグメントからなるハードセグメントと、ウレタン基と結合したポリラクトンセグメントからなるソフトセグメントとを含み、ショアＤ硬さ５５を有するポリエステルエステル。
ＴＰＵ：Ｂａｙｅｒによって製造され、商品名Ｄｅｓｍｏｐａｎ  ９３９５Ａで入手できる公称ショア９５Ａ硬さを有する熱可塑性ポリエーテルポリウレタン。
ＴＰＯ−１：ＤＳＭによって製造され、商品名Ｓａｒｌｉｎｋ  ３１９０で入手できる公称ショアＡ硬さ９４を有する加硫ＥＰＤＭゴム／熱可塑性プラスチックブレンド。
ＴＰＯ−２：ＤＳＭによって製造され、商品名Ｓａｒｌｉｎｋ  ３１６０で入手できる公称ショアＡ硬さ６５を有する加硫ＥＰＤＭゴム／熱可塑性プラスチックブレンド。
ＰＰ：Ｓａｂｉｃによって製造され、商品名ＰＰ５１５Ａで入手でき、２４ｇ／１０分のＭＦＩ（２３０℃／２．１６ｋｇ）を有するポリプロピレンホモポリマー。
ＬＬＤＰＥ：Ｄｅｘｐｌａｓｔｏｍｅｒｓ，Ｈｅｅｒｌｅｎ，ｔｈｅ  Ｎｅｔｈｅｒｌａｎｄｓから商品名Ｅｘａｃｔ（商標）０１２０で入手でき、１０ｇ／１０分のＭＦＩ（１９０℃／２．１６ｋｇ）を有し、メタロセン触媒を用いた溶液重合工程で生産される約２０％のオクタンを含有する線状低密度ポリエチレン。
Ｍｅｃｙ：メラミンシアヌレート（ＭＣ５０；約４．２μｍのｄ５０および約４５μｍのｄ９９を有する粒度分布）。
化合物Ｂ：ＤＥＰＡＬ：ジエチルホスフィン酸アルミニウム；Ｃｌａｒｉａｎｔ，Ｇｅｒｍａｎｙ。
化合物Ｃ：Ｍｅｌａｐｕｒ（商標）２００：ポリリン酸メラミン；Ｃｉｂａ  Ｇｅｉｇｙ，Ｓｗｉｔｚｅｒｌａｎｄ。
化合物Ｄ：ホウ酸亜鉛（２ＺｎＯ３Ｂ２Ｏ３・３．５Ｈ２Ｏ）、Ｆｌａｍｅｂｒａｋｅ（商標）５００，Ｂｏｒａｘ，ＵＳＡ。
Ａｄｄ−１：補助安定剤パッケージのブレンド。
Ａｄｄ−２：ＡｔｏｆｉｎａによってＬＯＴＡＤＥＲ（商標）ＡＸ８９００の銘柄で販売されている、６ｇ／１０分のＭＦＩ（１９０℃／２．１６ｋｇ）を有し、アクリラート２５重量％およびグリシジルメタアクリラート８重量％を含有するエチレン／メチルアクリラート／グリシジルメタアクリラートターポリマー。
Ａｄｄ−３：Ｗａｃｋｅｒから商品名Ｇｅｎｉｏｐｌａｓｔ（商標）Ｐｅｌｌｅｔ  Ｓで入手できるペレット形態の超高分子量ポリジメチルシロキサンを含むシリコンガム。
Ａｄｄ−４：Ｄｏｗ  Ｃｏｒｎｉｎｇから商品名２００（商標）Ｆｌｕｉｄ  ３５０  ｃｓで入手でき、粘度３５０センチストークスを有するポリジメチルシロキサンを含むシリコーン油。
Ａｄｄ−５：Ｅｘｘｏｎから商品名Ｐｒｉｍｏｌ（商標）３５２で入手でき、４０℃において６８〜７４ｍｍ２／秒の動粘性率を有する鉱油。
Ａｄｄ−６：Ｋｒａｔｏｎから商品名Ｋｒａｔｏｎ（商標）ＭＤ６６９９で入手でき、４５ＤのショアＤ硬さを有する流動性向上剤。
【０１３３】
［配合］
成形用組成物の調製のために成分を表１〜３に示した比率で配合した。成形用組成物は、ＺＳＫ  ２５／３３（表１の組成物）またはＺＳＫ  ３０／３４（表２および３の組成物）二軸スクリュ押出機（ただし、それぞれのスクリュ速度４００ｒｐｍおよび３００ｒｐｍ、処理量２５ｋｇ／時、および溶融温度２７０℃に調節）上で、ＳＥＢＳ、ＴＰＥ−Ｅ、ＴＰＵ、ＴＰＯ、ＰＰ、およびＬＬＤＰＥを難燃性成分および安定剤パッケージと溶融ブレンドし、溶融物を押出機からダイを通して押し出し、その溶融物を冷却、造粒することによって調製した。押出機中での配合によって得られたグラニュールを、さらなる使用の前に９０℃で２４時間乾燥した。
【０１３４】
［試験試料および絶縁ケーブルの成形］
ＵＬ−９４−Ｖに従って機械的性質および難燃特性を試験するための試験試料（厚さ１．５ｍｍ）を、Ｅｎｇｅｌ  ８０Ａ型の射出成形機で調製した。射出成形については２３５〜２４５℃の設定温度を使用した。金型温度は９０℃であった。試験片のサイクルタイムは、約５０秒であった。
【０１３５】
ＵＬ  １５８１  ＶＷ−１に準拠して難燃特性を試験するための絶縁ケーブルは、大規模生産ラインで５０から１００ｍ／分の間の速度で似た運転条件下で調製した。こうして生産されたケーブルには下記のものが挙げられる。すなわち
ケーブル１：導電性コアとしての２本の銅線と、下記に述べる実験組成物の一つからなる単一絶縁層とからなる二極ケーブル。これら二極ケーブルは、１．４×２．８ｍｍの寸法の楕円形断面を有したままの状態で楕円形であった。この種のケーブルは、携帯電話電池充電器ケーブルの類型の用途に使用される。
ケーブル２：絶縁１８ＡＷＧケーブル。このケーブルは、Ａ／Ｃ電力ケーブルの類型の用途に使用される。
ケーブル３：絶縁１８ＡＷＧケーブルの３本のコアを含有する絶縁性ジャケット被覆ＳＶＥケーブル。このケーブルは、Ａ／Ｃ電力ケーブルの類型の用途に使用される。
ケーブル４：厚さ０．２ｍｍの絶縁ジャケットを有し、ケーブルの多数本コアを含有する絶縁性ジャケット被覆ケーブル。このケーブルは、断面形状が直径２．９ｍｍを有する円形であった。このケーブルは、一般にはＵＳＢの類型の用途に使用される。
【０１３６】
ケーブル１の難燃および機械的特性を表１に示す。
【０１３７】
ケーブル２，３、および４の難燃および機械的特性を表４および５に示す。
【０１３８】
［試験方法］
［機械的性質］
引張試験（縱弾性係数、降伏応力、および破断時の伸び）：成形時乾燥（ｄｒｙ−ａｓ−ｍｏｕｌｄｅｄ）試料を用いてＩＳＯ  ５２７／１Ａに準拠して行った。引張試験片の寸法は、厚さ４ｍｍである。
【０１３９】
ＩＳＯ  Ｒ  ８６８に準拠したショアＤ硬さ
【０１４０】
［ＤＩＮ  ５３５０５に準拠したショアＡ硬さ］
粗さ（算術平均偏差、Ｒａ）：Ｖｅｅｃｏ  Ｍｅｔｏｌｏｇｙ  Ｇｒｏｕｐ，ＵＳＡから市販されているＷｙｋｏ  ＮＴ１１００光学式プロファイラシステムを用いてＩＳＯ  ４２８７に従った方法によって測定した。
【０１４１】
１５０℃における変形：ケーブル２（１８ＡＷＧ）およびケーブル３（ＳＶＥ）についてＵＬ１５８１およびＵＬ６２に準拠して行った。
【０１４２】
１５０℃における板の変形：これらケーブルで使用した組成物についてまた、好適なケーブル組成物をより効率的に選別することを可能にするために引張試験片に関して行った。
【０１４３】
［試料の調製］
材料は、射出成形された引張試験片ＩＳＯ  ５２７−２：１９９３（Ｅ）タイプ１ＢＡとして供給される。１０ｍｍ×１０ｍｍの正方形試料を得るために、引張試験片の端部を切り離す。この試料（Ｔ１）の厚さを、測長器によって測定する。
【０１４４】
［試験準備］
測長器：Ｈｅｉｄｅｎｈａｉｎ  ＭＴ３０Ｅ
圧縮機：Ｚｗｉｃｋ  Ｚ１４７４
制御および分析：Ｚｗｉｃｋソフトウェア、ＴｅｓｔＸｐｅｒｔ  ＩＩ
ロードセル：ＨＢＭ型Ｕ２Ａ  Ｆｍａｘ．＝２ｋＮ
変位測定：機械の変位
圧縮荷重：１ＭＰａ
遅延荷重：０．１Ｎ
試験速度：５ｍｍ／分
試験条件：１５０℃±１．０℃
【０１４５】
試料を、互いに平行な平面に載っている、表面の直径５ｍｍを有する円筒形圧縮ツールの表面と、平滑表面との間に置き、１５０℃の温度に６０分間保った。この予備加熱の後、圧縮ツールを一定速度（５ｍｍ／分）で、定められた圧縮荷重１ＭＰａに達するまで移動させる。圧縮荷重を総計６０分間のあいだ１ＭＰａに保ってから、一定速度（５ｍｍ／分）で移動する圧縮ツールの圧縮荷重を０．１Ｎの遅延荷重まで解放する。遅延荷重に達した１０秒後、機械の変位ルートを通る圧縮ツールと平滑表面の間の距離を測定することによって試料の厚さ（Ｔ２）を求める。この試験装置は、Ｍａｔｅｒｉａｌ  Ｓｃｉｅｎｃｅ  Ｃｅｎｔｒｅ  ｏｆ  ＤＳＭ，Ｇｅｌｅｅｎ，ｔｈｅ  Ｎｅｔｈｅｒｌａｎｄｓから入手できる。
【０１４６】
変形率（％）は、その試験片に対して、式
【数１】
2011501346.tif 000002
（式中、
Ｔ１＝２３℃において測定され、単位ミリメートルで表される試料の厚さ、また
Ｔ２＝１０秒の遅延時間後に１５０℃において測定され、単位ミリメートルで表される試料の厚さ）から計算される。
【０１４７】
［難燃性：］
試料の調製および試験は、それぞれＵＬ９４−Ｖ（１．５ｍｍの距離における）およびＵＬ  １５８１  ＶＷ−１に準拠して行った。
【０１４８】
本発明による実施例１から２４（Ｅ１〜Ｅ２４）および比較実験１〜１０（Ｃ１からＣ１０）の組成を有する配合物を調製し、上記のように試験した。これらの組成物および試験結果を表１〜５に示す。
【０１４９】
［結果］
表１からの結果は、本発明で規定するポリマーと難燃剤系の組合せが、ほとんどの場合に、改良されたＵＬ  １５８１  ＶＷ−１難燃性能を有すると同時に、縱弾性係数値によって表される改良されたたわみ性（すなわち、所望の実用性範囲の）を生みだすことを示している。表２から５はさらに、本発明の組成物の機械的性質の改良が、軟度、表面特性、および／または高温性能特性の組合せにまで及ぶことを実証している。
【０１５０】
機械的性質の改良はまた、スチレン系ブロックコポリマー、オレフィン系熱可塑性エラストマー、およびこれらの組合せからなる群から選択された弾性ポリマーに加えられる、さらなる添加剤および／またはポリマー成分に左右される。
【０１５１】
ポリエーテルエステル（例えばＴＰＥ）の添加は、熱変形の結果によって示されるすぐれた熱変形特性（それぞれ、表４および５）に寄与している。ＳＥＢＳとＴＰＥの組合せは、たわみ性、軟度、難燃性、および表面特性のバランスを保つ、特に有利な特性の組合せを生みだす。ポリエーテルポリウレタン（ＴＰＵ）の添加は、すぐれた引張強さ、伸び保持率、および表面特性に寄与する。より低い硬さを有するＴＰＵを使用することにより、良好なレベルの難燃性を維持したままの状態で、ＴＰＵの実施例（Ｅ１２およびＥ１３）の軟度およびたわみ性を簡単に調整することができることに気付く。ＴＰＯの添加は、１５０℃におけるすぐれた変形という結果をもたらす。さらに、より軟質のＴＰＯの使用と、潤滑剤および熱安定剤のさらなる添加とは、本発明の範囲の下でＴＰＯ系組成物の機械的および機能的特性をさらに改良すると予想されることに気付く。
【０１５２】
重要なことに、成分（Ａ）のポリマーと成分（Ｂ）の難燃剤の組合せは、その組成物にさらなる成分を加える自由度のある十分高い全体的難燃性を有する熱安定性組成物をもたらし、それによって特定の用途に対する機械的性質の最適化を可能にする。例えば、不十分な難燃性を助長する、したがって伝統的に難燃性組成物と関連性のないポリマー（例えばＰＰ）および添加剤（例えば鉱油）を加えて、組成物の表面、軟度、および／またはたわみ性を改良することができる。
【０１５３】
驚くべきことに、ＳＥＢＳを全く含有しないか、またはごく少量（すなわち５重量％）含有する組成物は、潤滑剤の存在とは無関係に、中間の量を含有する組成物と比べて比較的粗い表面を示す。
【０１５４】
【表１】
2011501346.tif 000003
【０１５５】
【表２】
2011501346.tif 000004
【０１５６】
【表３】
2011501346.tif 000005
【０１５７】
【表４】
2011501346.tif 000006
【０１５８】
【表５】
2011501346.tif 000007
【国際調査報告】
2011501346.tif 000008
2011501346.tif 000009